Способ получения биомассы микроводорослей с высоким содержанием водорастворимого белка

2
2
Способ получения биомассы микроводорослей с высоким содержанием внутриклеточных водорастворимых белков, предусматривающий двухэтапное культивирование микроводорослей рода Chlorella последовательно в автотрофных и миксотрофных условиях в течение 8-10 суток; автотрофные условия предполагают следующие условия культивирования (4-5 суток): 1) стерильная питательная среда, содержащая азот в виде нитрата калия 3-5 г/л, фосфор в виде дигидрофосфата калия в концентрации 0,2-2 г/л, серу в виде сульфата магния и гептагидрата сульфата железа в концентрации 0,125-1,25 г/л и 0,01-0,015 г/л соответственно, а также 0,5-1,5 мл раствора микроэлементов, который содержит катионы марганца (II) в виде тетрагидрата хлорида марганца (II) в концентрации 1,0-2,0 г/л, катионы цинка в виде гептагидрата сульфата цинка -0,1-0,3 г/л, катионы меди (II) в виде сульфата меди (II) - 0,01-0,2 г/л, оксид молибдена (IV) в концентрации 0,01-0,02 г/л, борная кислота в концентрации 2-3 г/л, ванадат аммония в концентрации 0,01-0,02 г/л; 2) количество вносимого посевного материала (клеток микроводорослей), выращенного в стерильных условий и отобранного в конце логарифмической стадии роста, составляло 8-12% от общего объема суспензии, таким образом, начальная концентрация биомассы в суспензии составляет 0,05-0,1 г/л; 3) температура 30±2°С; 4) уровень фотосинтетически активной радиации 120-180 мкмоль фотонов/(м⋅с)); 5) уровень рН 6.2-8.0; 6) аэрация суспензии (60-100 л/ч) стерильной газовоздушной смесью с содержанием диоксида углерода 0,02-0,5%; миксотрофные условия предполагают следующие условия: 1) питательная среда, содержащая источник органического углерода в виде глюкозы в концентрации 5±1 г/л г/л, азот в виде нитрат калия 3-5 г/л, фосфор в виде дигидрофосфата калия в концентрации 0,2 - 2 г/л, серу в виде сульфата магния и гептагидрата сульфата железа в концентрации 0,125-1,25 г/л и 0,01-0,015 г/л соответственно, а также 0,5-1,5 мл раствора микроэлементов, который содержит катионы марганца (II) в виде тетрагидрата хлорида марганца (II) в концентрации 1,0-2,0 г/л, катионы цинка в виде гептагидрата сульфата цинка- 0,1-0,3 г/л, катионы меди (II) в виде сульфата меди (II) -0,01-0,02 г/л, оксид молибдена (IV) в концентрации 0,01-0,02 г/л, борная кислота в концентрации 2-3 г/л, ванадат аммония в концентрации 0,01-0,02 г/л; 2) температура 30±2°С; 3) уровень фотосинтетически активной радиации 20-40 мкмоль фотонов/(м⋅с)); 4) уровень рН 6.2-8.0; 5) аэрация суспензии (80-120 л/ч) стерильной газовоздушной смесью с содержанием диоксида углерода 0,02-0,5%.